(57)【特許請求の範囲】
【請求項１】
質量％で、Ｃ：０．１０〜０．２０％、Ｓｉ：０．０２〜０．２５％、Ｍｎ：０．７〜１．６％、Ｐ：０．０２％以下、Ｓ：０．００８％以下、Ｃｒ：０．５〜１．２％、Ｍｏ：０．１〜０．３％未満、Ｔｉ：０．００４〜０．０２５％、Ｂ：０．０００５〜０．００３％、Ａｌ：０．０１〜０．０５％およびＮ：０．０１％以下を含有し、下記（１）式から求められるＦ１値が４．０〜６．７であり、下記（２）式から求められるＦ２値が１４．０〜１９．０であり、残部Ｆｅおよび不純物からなる化学組成を有し、
圧延方向の板厚１／４位置における（１００）面のＸ線面強度比が１．５以下であることを特徴とする高張力鋼材。
Ｆ１＝（１＋2.33Ｃｒ）×（１＋3.14Ｍｏ）  （１）
Ｆ２＝7.90Ｃ1/2×（１＋0.64Ｓｉ）×（１＋4.10Ｍｎ）  （２）
ただし、上記式中の各元素記号は、それぞれの元素の含有量（質量％）を意味する。
【請求項２】
さらに、質量％で、Ｖ：０．１％以下およびＮｂ：０．０２％以下の一方または両方を含有する化学組成を有することを特徴とする請求項１に記載の高張力鋼材。
【請求項３】
下記（ａ１）〜（ａ４）の工程を有することを特徴とする、圧延方向の板厚１／４位置における（１００）面のＸ線面強度比が１．５以下である高張力鋼材の製造方法。
（ａ１）請求項１または２に記載の化学組成を有するスラブを１０００〜１２００℃の温度に加熱し、その温度範囲で均熱する工程、
（ａ２）デスケーリングした後、圧延し、Ａｒ３点以上の温度で圧延を完了させ、３００℃以下の温度に冷却する工程、
（ａ３）Ａｃ３点以上９５０℃以下の温度に再加熱し、その温度範囲で均熱した後、５℃／ｓｅｃ以上の冷却速度で、２００℃以下の温度まで水冷する工程、および、
（ａ４）５００℃以上Ａｃ１点以下の温度に再加熱し、冷却する工程
【請求項４】
下記（ｂ１）〜（ｂ３）の工程を有することを特徴とする、圧延方向の板厚１／４位置における（１００）面のＸ線面強度比が１．５以下である高張力鋼材の製造方法。
（ｂ１）請求項１または２に記載の化学組成を有するスラブを１０００〜１２００℃の温度に加熱し、その温度範囲で均熱する工程、
（ｂ２）デスケーリングした後、圧延し、（Ａｒ３点＋３０℃）以上の温度で圧延を完了させ、Ａｒ３点以上（Ａｒ３点＋３０℃）以下の温度から、５℃／ｓｅｃ以上の冷却速度で３５０℃以下まで水冷する工程、および
（ｂ３）５００℃以上Ａｃ１点以下の温度に再加熱し、冷却する工程
【発明の詳細な説明】
【技術分野】
【０００１】
本発明は、高張力鋼材およびその製造方法に関する。
【背景技術】
【０００２】
ＬＰＧの貯蔵容器、圧力容器など、湿潤硫化水素（Ｈ２Ｓ）の環境下で使用される部材には、硫化物応力腐食割れ（以下、「ＳＳＣ」と略記する）が発生する危険がある。ＳＳＣは、腐食反応によって発生した水素が硫化水素の存在により多量に鋼中に侵入するために生じる水素脆化割れの一種であると考えられている。鋼のＳＳＣの発生のしやすさ（以下、「ＳＳＣ感受性」と略記する）は、その化学組成、ミクロ組織等の影響を受ける。例えば、鋼の低温靭性を改善するには鋼にＮｉを含有させるのが有効であることが知られているが、非特許文献１に記載されているように、Ｎｉを含有させると、活性経路腐食が促進され、耐ＳＳＣ性が劣化する。このため、ＳＳＣを伴う場合、鋼の低温靱性改善のためにＮｉを含有させることはできない。
【０００３】
この問題を解決するために、特許文献１には鋼を低合金化するとともに、Ｂを含有させた発明が開示されている。この発明では、鋼の強度（以下、「母材強度」と略記する）を確保するとともに、溶接熱影響部（以下、「ＨＡＺ」と略記する）の硬さ上昇を抑制し、鋼のＳＳＣ感受性を抑制できるとされている。また、特許文献２には、Ｂを含有させずに低Ｃ化を図ることによって焼入れ性を低下させてＨＡＺの硬化を防止する一方、Ｎｂを含有させ、その析出硬化作用を利用して母材強度の不足分を補う発明が開示されている。
【０００４】
特許文献３には、ＴｉおよびＮの含有量のバランスを最適化することにより焼入れ性を向上させて、ＨＡＺ組織をマルテンサイトと下部ベイナイトとの混合組織とする発明が開示されている。この発明では、ＨＡＺ部の低温靱性が優れた、引張強さが７８０ＭＰａ以上の鋼材が得られるとされている。また、特許文献４には、焼入れ性の最適化によりＮｉを含有させることなく、母材およびＨＡＺ靭性を確保する発明が開示されている。
【先行技術文献】
【特許文献】
【０００５】
【特許文献１】特開昭５５−７６０４４号公報
【特許文献２】特開平２−８３２２号公報
【特許文献３】特開２０００−８０４３４号公報
【特許文献４】特開２００２−３３９０３７号公報
【非特許文献】
【０００６】
【非特許文献１】山根康義ほか、硫化物環境下での低合金鋼の応力腐食割れ挙動、川崎製鉄技報、第１７巻（１９８５）第２号、１７８〜１８４頁
【発明の概要】
【発明が解決しようとする課題】
【０００７】
ＬＰＧの貯蔵容器、圧力容器などの素材には、容量の拡大、性能の向上などの要求があり、さらなる高強度化が求められており、例えば、引張強さ（ＴＳ）が７２０ＭＰａ〜９５０ＭＰａ（以下、「ＨＴ７２０級」と略記する）である高張力鋼の使用が求められている。しかしながら、特許文献１および特許文献２に開示された高張力鋼はいずれも、ＴＳが５８０ＭＰａ級（ＴＳが５８０〜７００ＭＰａ）であり、上記の要求に応えることができない。また、これらの文献に開示された鋼材を出発材料としてＨＴ７２０級への高強度化を図ると、ＨＡＺの硬化を招き、ＨＡＺを含む継手部の低温靭性が不足するという問題がある。よって、これらの文献に開示された鋼材は、ＬＰＧの貯蔵容器、圧力容器などの湿潤硫化水素（Ｈ２Ｓ）の環境下で使用される部材に適用することはできない。
【０００８】
ＬＰＧの貯蔵容器、圧力容器などの素材には、−２０℃以下でのＨＡＺ靭性に優れることが求められる。特許文献３に開示された高張力鋼は、ＨＴ７８０級（ＴＳが７８０〜９５０ＭＰａ）と十分な強度を有するが、−２０℃以下でのＨＡＺ靭性が不十分である。また、特許文献４に開示された高張力鋼は、強度、靭性ともに十分な特性を持っているが、低炭素材料を前提として焼入れ性を向上させるものであるため、他の合金元素を多量に含有させざるを得ず、コストが高騰する。
【０００９】
本発明は、上記の問題を解決するためになされたものであり、高い強度（具体的には７２０ＭＰａ以上の引張強さ）と高い靭性を併せ持ち、ＨＡＺにおける低温靭性および耐ＳＳＣ性に優れた高張力鋼を低コストで提供することを目的とする。
【課題を解決するための手段】
【００１０】
本発明者らは、上記の目的を達成するべく、種々の研究を重ねた結果、以下の知見を得た。
【００１１】
（ａ）ＨＴ７２０級の高張力鋼材のＨＡＺ靭性を改善するためには、焼入れ性を最適化してＨＡＺの結晶組織をマルテンサイトと下部ベイナイトとからなる混合組織とすること、および、Ｃ含有量を低減して低温ＨＡＺ靭性に悪影響を及ぼすとされる島状マルテンサイトの生成を抑制した結晶組織とすることが重要である。しかし、ＨＡＺの組織の適正化には高い焼入れ性が必要である。Ｃ含有量を低減した鋼材の焼入れ性を向上するためには、多量の合金元素を含有させることが必要となり、コスト高騰は避けられない。本発明者らは、特に高コストであるＭｏの含有量を０．３％未満と最小限の含有量としつつ、Ｃ含有量を上昇することを考えた。
【００１２】
（ｂ）Ｃ含有量の上昇により低下するＨＡＺ靭性は、Ｓｉ含有量を低減することにより向上させることができる。その理由は、以下のように推測される。
Ｃが固溶されにくい鋼材は、溶接時の熱履歴によってＣが粒界に濃縮し、ＨＡＺの低温靭性に悪影響を及ぼす島状マルテンサイトを形成する。鋼材中のＳｉ含有量を低減すれば、Ｓｉが母材に固溶しにくくなり、Ｃが母材に固溶されやすくなる。その結果、溶接時の島状マルテンサイトの形成を抑制し、低温靭性を向上することが可能となる。
【００１３】
（ｃ）母材靭性を確保するためには、焼入れ性を確保することが重要である。母材の焼入れ性を向上させるには、ＣｒおよびＭｏを含有させることが有効であるが、これらは高価であり、コスト高騰を招く。よって、これらの元素の含有量は、最適化して必要最小限とする必要がある。その一方で、安価なＣ、ＳｉおよびＭｎを有効活用するのがよい。そこで、母材靭性に影響するこれらの元素の効果を調査したところ、ＣｒおよびＭｏについては下記（１）式を、Ｃ、ＳｉおよびＭｎについては下記（２）式を満足する化学組成を有する鋼材であれば、経済性を確保しつつも、優れた低温靭性を有する鋼材が得られることを見出した。
4.0≦（１＋2.33Ｃｒ）×（１＋3.14Ｍｏ）≦6.0  （１）
14.0≦7.90Ｃ1/2×（１＋0.64Ｓｉ）×（１＋4.10Ｍｎ）≦19.0  （２）
【００１４】
（ｄ）鋼材の方位配列を制御するためには、適切な圧延を行うとともに、水冷処理により鋼材に適切な焼きを入れることが好ましい。特に、鋼材の引張強さを高くするためには母材組織をマルテンサイトにすることが好ましい。しかし、ラスマルテンサイトは、へき開面が揃っているので、母材靭性を劣化させる。適切な条件で鋼材を製造し、鋼材組織の圧延方向の板厚１／４位置における（１００）面のＸ線面強度比が１．５以下とすれば、へき開面が揃うこともなく、母材靭性の低下を抑えることができる。
【００１５】
（Ａ）質量％で、Ｃ：０．１０〜０．２０％、Ｓｉ：０．０２〜０．２５％、Ｍｎ：０．７〜１．６％、Ｐ：０．０２％以下、Ｓ：０．００８％以下、Ｃｒ：０．５〜１．２％、Ｍｏ：０．１〜０．３％未満、Ｔｉ：０．００４〜０．０２５％、Ｂ：０．０００５〜０．００３％、Ａｌ：０．０１〜０．０５％およびＮ：０．０１％以下を含有し、下記（１）式から求められるＦ１値が４．０〜６．７であり、下記（２）式から求められるＦ２値が１４．０〜１９．０であり、残部Ｆｅおよび不純物からなる化学組成を有し、
圧延方向の板厚１／４位置における（１００）面のＸ線面強度比が１．５以下である高張力鋼材。
Ｆ１＝（１＋2.33Ｃｒ）×（１＋3.14Ｍｏ）  （１）
Ｆ２＝7.90Ｃ1/2×（１＋0.64Ｓｉ）×（１＋4.10Ｍｎ）  （２）
ただし、上記式中の各元素記号は、それぞれの元素の含有量（質量％）を意味する。
【００１６】
（Ａ）質量％で、Ｃ：０．１０〜０．２０％、Ｓｉ：０．０２〜０．２５％、Ｍｎ：０．７〜１．６％、Ｐ：０．０２％以下、Ｓ：０．００８％以下、Ｃｒ：０．５〜１．２％、Ｍｏ：０．１〜０．３％未満、Ｔｉ：０．００４〜０．０２５％、Ｂ：０．０００５〜０．００３％、Ａｌ：０．０１〜０．０５％およびＮ：０．０１％以下を含有し、下記（１）式から求められるＦ１値が４．０〜６．０であり、下記（２）式から求められるＦ２値が１４．０〜１９．０であり、残部Ｆｅおよび不純物からなる化学組成を有し、
圧延方向の板厚１／４位置における（１００）面のＸ線面強度比が１．５以下である高張力鋼材。
Ｆ１＝（１＋2.33Ｃｒ）×（１＋3.14Ｍｏ）  （１）
Ｆ２＝7.90Ｃ1/2×（１＋0.64Ｓｉ）×（１＋4.10Ｍｎ）  （２）
ただし、上記式中の各元素記号は、それぞれの元素の含有量（質量％）を意味する。
【００１７】
（Ｂ）下記（ａ１）〜（ａ４）の工程を有することを特徴とする、圧延方向の板厚１／４位置における（１００）面のＸ線面強度比が１．５以下である高張力鋼材の製造方法。
（ａ１）上記（Ａ）の化学組成を有するスラブを１０００〜１２００℃の温度に加熱し、その温度範囲で均熱する工程、
（ａ２）デスケーリングした後、圧延し、Ａｒ３点以上の温度で圧延を完了させ、３００℃以下の温度に冷却する工程、
（ａ３）Ａｃ３点以上９５０℃以下の温度に再加熱し、その温度範囲で均熱した後、５℃／ｓｅｃ以上の冷却速度で、２００℃以下の温度まで水冷する工程、および、
（ａ４）５００℃以上Ａｃ１点以下の温度に再加熱し、冷却する工程
【００１８】
（Ｃ）下記（ｂ１）〜（ｂ３）の工程を有することを特徴とする、圧延方向の板厚１／４位置における（１００）面のＸ線面強度比が１．５以下である高張力鋼材の製造方法。
（ｂ１）上記（Ａ）の化学組成を有するスラブを１０００〜１２００℃の温度に加熱し、その温度範囲で均熱する工程、
（ｂ２）デスケーリングした後、圧延し、（Ａｒ３点＋３０℃）以上の温度で圧延を完了させ、Ａｒ３点以上（Ａｒ３点＋３０℃）以下の温度から、５℃／ｓｅｃ以上の冷却速度で３５０℃以下まで水冷する工程、および
（ｂ３）５００℃以上Ａｃ１点以下の温度に再加熱し、冷却する工程
【００１９】
（Ｃ）下記（ｂ１）〜（ｂ３）の工程を有することを特徴とする高張力鋼材の製造方法。
（ｂ１）上記（Ａ）の化学組成を有するスラブを１０００〜１２００℃の温度に加熱し、その温度範囲で均熱する工程、
（ｂ２）デスケーリングした後、圧延し、（Ａｒ３点＋３０℃）以上の温度で圧延を完了させ、Ａｒ３点以上（Ａｒ３点＋３０℃）以下の温度から、５℃／ｓｅｃ以上の冷却速度で３５０℃以下まで水冷する工程、および
（ｂ３）５００℃以上Ａｃ１点以下の温度に再加熱し、冷却する工程
【００２０】
上記（Ｂ）または（Ｃ）の高張力鋼材の製造方法は、さらに、質量％で、Ｖ：０．１％以下およびＮｂ：０．０２％以下の一方または両方を含有する化学組成を有するスラブを用いることが好ましい。
【発明の効果】
【００２１】
本発明によれば、Ｃｒ、Ｍｏといった高価な合金元素を使用することなく、低コストで、７２０ＭＰａ以上の高強度と高い靭性を併せ持ち、ＨＡＺにおける低温靭性および耐ＳＳＣ性に優れた高張力鋼を提供することができる。
【発明を実施するための形態】
【００２２】
１．高張力鋼材の化学組成について
以下の説明において、含有量についての「％」は「質量％」を意味する。
【００２３】
Ｃ：０．１０〜０．２０％
Ｃは、鋼の強度を高めるとともに鋼の焼入れ性を高める作用があるので、０．１０％以上含有させる。他方、Ｃ含有量が過剰であると、ＨＡＺの硬さが過度に高くなるとともに、島状マルテンサイトの生成量が増加する。このため、低温継手靱性が損なわれる。これを避けるためにＣ含有量は０．２０％以下とする必要がある。望ましいＣ含有量は０．１５％以下である。
【００２４】
Ｓｉ：０．０２〜０．２５％
Ｓｉは、脱酸元素として有用であり、また鋼の強度を高める作用もあるので、０．０２％以上含有させる。一方、すでに述べたように、島状マルテンサイトの生成を抑制するために母材へのＳｉ固溶を避ける必要があるため、Ｓｉは一定量以下に制限する必要がある。よって、Ｓｉ含有量は０．２５％以下とする必要がある。Ｓｉ含有量の好ましい下限は０．０３％であり、好ましい上限は０．２０％である。
【００２５】
Ｍｎ：０．７〜１．６％
Ｍｎは、焼入れ性を高めて鋼の強度および靭性を確保する上で不可欠な元素であり、０．７％以上含有させる。しかしながら、Ｍｎ含有量が過剰な場合、低温継手靭性の劣化が顕著となる。したがって、Ｍｎの含有量は１．６％以下とする必要がある。Ｍｎ含有量の好ましい下限は０．９％であり、好ましい上限は１．４％である。
【００２６】
Ｐ：０．０２％以下
Ｓ：０．００８％以下
ＰおよびＳは、いずれも不純物として鋼材に混入する元素であり、なるべく低いほうが望ましい。低減した場合の靭性向上効果と経済性の両立を考えた場合、Ｐは０．０２％まで、Ｓは０．００８％まで許容できる。
【００２７】
Ｃｒ：０．５〜１．２％
Ｃｒは、鋼の焼入れ性を向上させると共に、強度および靭性を大きく改善する効果があるので、０．５％以上含有させる。しかしながら、その含有量が過剰な場合、継手部の靭性、特に低温靱性が劣化する。したがって、Ｃｒ含有量は、１．２％以下とする必要がある。Ｃｒ含有量の好ましい下限は０．６％であり、好ましい上限は１．１％である。
【００２８】
Ｍｏ：０．１〜０．３％未満
Ｍｏは、ＭｎおよびＣｒと同様に、強度と靭性を改善する効果があるので、０．１％以上含有させる。しかしながら、Ｍｏ含有量が０．３％以上であるとＨＡＺ靭性が劣化し、コスト高騰も顕著となる。したがって、Ｍｏ含有量は０．３％未満とする必要がある。Ｍｏの好ましい下限は０．１５％であり、好ましい上限は０．２８％である。
【００２９】
Ｔｉ：０．００４〜０．０２５％
Ｔｉは、スラブ加熱時のオーステナイト粒径の粗大化を抑制して、母材靭性を改善することができるので、０．００４％以上含有させる。しかしながら、０．０２５％を超えるとその効果が頭打ちとなる他、炭化物を生成しＨＡＺ靭性が劣化する。
【００３０】
Ｂ：０．０００５〜０．００３％
Ｂは、微量の添加で焼入れ性を向上させることができるので、０．０００５％以上含有させる。しかしながら、その含有量が過剰な場合、溶接性の劣化が著しい。したがって、Ｂ含有量は０．００３％以下とする必要がある。
【００３１】
Ｆ１値：４．０〜６．７
ただし、Ｆ１＝（１＋2.33Ｃｒ）×（１＋3.14Ｍｏ）である。
ＣｒおよびＭｏには、鋼材の強度および靭性を向上させる効果がある。本発明の鋼材は、合金元素の含有量を極力低減した鋼材であるため、これらの元素の含有量については、それぞれの元素の寄与度を考慮して厳密に規定する必要がある。Ｆ１値は、ＣｒおよびＭｏの強度および靭性への寄与度を考慮した値である。ＨＴ７２０級の鋼材で必要とされる最低限の強度および靭性を得るには、ＣｒおよびＭｏそれぞれの含有量を上記の範囲とするとともに、Ｆ１値を４．０以上であることが必要である。一方、Ｆ１値が６．７を超えると、上記の効果が飽和し、材料コストの高騰を招く。
【００３２】
Ｎ：０．０１％以下
Ｎは、不純物として鋼材に混入するが、ＢＮの生成を通じてＢの効果を低減させる。よって、その含有量は低いことが好ましいが、０．０１％まで許容できる。
【００３３】
Ｆ１値：４．０〜６．０
ただし、Ｆ１＝（１＋2.33Ｃｒ）×（１＋3.14Ｍｏ）である。
ＣｒおよびＭｏには、鋼材の強度および靭性を向上させる効果がある。本発明の鋼材は、合金元素の含有量を極力低減した鋼材であるため、これらの元素の含有量については、それぞれの元素の寄与度を考慮して厳密に規定する必要がある。Ｆ１値は、ＣｒおよびＭｏの強度および靭性への寄与度を考慮した値である。ＨＴ７２０級の鋼材で必要とされる最低限の強度および靭性を得るには、ＣｒおよびＭｏそれぞれの含有量を上記の範囲とするとともに、Ｆ１値を４．０以上とすることが必要である。一方、Ｆ１値が６．０を超えると、上記の効果が飽和し、材料コストの高騰を招く。
【００３４】
Ｆ２値：１４．０〜１９．０
ただし、Ｆ２＝7.90Ｃ1/2×（１＋0.64Ｓｉ）×（１＋4.10Ｍｎ）である。
Ｃ、ＳｉおよびＭｎは、前述のように、比較的安価に強度を確保できる元素であり、経済的な観点からは積極的に活用することが好ましい。しかし、本発明の鋼材は、合金元素の含有量を極力低減した鋼材であるため、これらの元素の含有量については、それぞれの元素の寄与度を考慮して厳密に規定する必要がある。Ｆ２値は、Ｃ、ＳｉおよびＭｎの強度への寄与度を考慮した値である。ＨＴ７２０級の鋼材で必要とされる最低限の強度を得るには、Ｆ２値が１４．０以上であることが必要である。一方、Ｆ２値が１９．０を超えるとＨＡＺ靭性の劣化を招く。
【００３５】
本発明の高張力鋼材は、上記の各元素を上記それぞれに定められる範囲で含有し、残部はＦｅおよび不純物からなる化学組成を有するものである。なお、不純物とは、鉱石、スクラップ等の原料、製造工程の種々の要因によって混入する成分であって、本発明に悪影響を与えない範囲で許容されるものを意味する。
【００３６】
本発明の高張力鋼材は、上記の化学組成に加え、ＶおよびＮｂの一方または両方を添加てもよい。各元素の添加目的および好ましい含有量の範囲は下記の通りである。
【００３７】
Ｖ：０．１％以下
Ｖは、鋼材を焼戻しした際の強度低下を抑制する効果を有するので、必要に応じて添加してもよい。ただし、その含有量が過剰な場合には溶接性の劣化を招く。よって、Ｖを添加する場合には、その含有量を０．１％以下とする。上記の効果が顕著となるのは、その含有量が０．０１％以上の場合である。
【００３８】
Ｎｂ：０．０２％以下
Ｎｂは、Ｖと同様に、焼戻し時の強度低下を抑制する効果を有し、しかも、圧延時、および処理時において結晶を細粒化して、靭性を向上させる効果を有しているため、必要に応じて添加してもよい。ただし、その含有量が過剰な場合には溶接性およびＨＡＺ靭性の劣化を招く。よって、Ｎｂを添加する場合には、その含有量を０．０２％以下とする。上記の効果が顕著となるのは、その含有量が０．００５％以上の場合である。
【００３９】
２．高張力鋼材の組織について
本発明の鋼材は、上記の化学組成を有するとともに、「圧延方向の板厚１／４位置の（１００）面のＸ線面強度比」が１．５以下であることが必要である。母材靭性の低下を防止するためには、へき開面が揃ったラスマルテンサイトの生成を抑える必要がある。板厚１／４位置の（１００）面のＸ線面強度比を１．５以下に制限すると、へき開面が揃っていない組織が得られる。なお、板厚１／４位置での組織のＸ線面強度比を見るのは、鋼材の平均的な位置での組織のへき開面を見るためである。
【００４０】
３．高張力鋼材の製造方法について
本発明にかかる高張力鋼材を得る方法については、上記の組織が得られるのであれば、特に制約はないが、たとえば、下記の製造方法を採用することができる。
【００４１】
＜スラブの準備＞
まず、上述のような化学組成を有するスラブを用意する。スラブの製造方法は問わないが、たとえば、連続鋳造法により製造すればよい。
【００４２】
＜加熱工程＞
スラブは１０００〜１２００℃で加熱し、その温度範囲で均熱するのがよい。加熱温度が１０００℃未満であると合金元素の固溶が不十分となり強度低下を招くおそれがある。一方、加熱温度が１２００℃を超えると結晶粒の粗大化を招き靭性が低下するおそれがある。均熱は、鋼板表面温度と鋼板内部の温度差が４０℃以下となるまで行うのがよい。均熱時間は、設備仕様に従い、上記の条件を満足するのに十分な時間とすればよい。
【００４３】
＜圧延工程＞
圧延前には、スラブをデスケーリングするのがよい。本発明で規定される化学組成を満足するスラブは、Ｓｉ含有量が０．２５％以下と低いため、スケールの成長が早く、圧延時にスケールに起因する鋼板表面疵が発生しやすい。よって、加熱炉から抽出されたスラブは圧延前にデスケーリングするのがよい。デスケーリングは圧延パス毎に行うことが好ましい。
【００４４】
デスケーリング後の圧延では、製造能率を低下させないために、Ａｒ３点以上で圧延を完了させるのがよい。また、圧延後の鋼板の取り扱いを容易にするため、圧延完了後、３００℃以下の温度に冷却するのがよい。ただし、直接焼入れを行う場合にはこの限りではない。これについては後述する。
【００４５】
＜焼入れ・焼戻し工程＞
圧延後は、焼入れを行う。焼入れは、圧延後の鋼材を冷却した後、再加熱し、焼入れを行う、通常の焼入れでもよいし、圧延後の鋼材をそのまま焼入れする、いわゆる直接焼入れでもよい。
【００４６】
通常の焼入れの場合には、圧延の鋼材を３００℃以下の温度まで冷却した後、再加熱を行う。再加熱は、均一な焼入れ組織を得るためにＡｃ３点以上の温度とするのが好ましい。しかし、極端な結晶粒の粗大化を避けるためには、再加熱温度は９５０℃以下とすることが好ましい。焼入れは、厚肉材においても十分な焼入れ組織を得るために５℃／ｓｅｃ．以上の冷却速度で、２００℃以下の温度になるまで冷却することが好ましい。
【００４７】
直接焼入れの場合には、十分な焼入れ性を確保するために、（Ａｒ３点＋３０）℃以上で圧延を完了させることが好ましい。また、圧延後、Ａｒ３点以上（Ａｒ３点＋３０）℃以下の温度から水冷を行うことが好ましい。焼入れ温度がＡｒ３点未満では均一な焼入れ組織が得られにくく、焼入れ温度が（Ａｒ３点＋３０）℃を超えると結晶粒の粗大化を招く恐れがあるからである。特に、均一な焼入れ組織を得るためには、５℃／ｓｅｃ．以上の冷却速度で、３５０℃以下の温度になるまで冷却することが好ましい。
【００４８】
＜焼戻し工程＞
焼入れ後は、最終工程として焼戻しを行うことが好ましい。焼戻し温度は、５００℃以上Ａｃ１点以下とするのが好ましい。焼戻し温度が５００℃未満では、十分な焼戻し効果が得られず低温靭性が確保できないおそれがある。また、焼戻し温度がＡｃ１点を超えると、本発明の化学組成を有する鋼材では、ＨＴ７２０級の強度を確保できないおそれがある。焼戻し後の鋼材は、空冷すればよい。焼戻し後、水冷を行うことで、更なる高靭性をえることが可能であるが、本発明鋼は空冷でも十分な靭性を確保できる。
【００４９】
なお、Ａｒ３点（℃）、Ａｃ３点（℃）およびＡｃ１点（℃）は、鋼材の化学組成および厚さｔ（ｍｍ）  から、以下の式で計算するものとする。各式中の元素記号は、それぞれの元素の含有量（質量％）を意味する。
Ａｒ３点＝910−310Ｃ−80Ｍｎ−20Ｃｕ−15Ｃｒ−55Ｎｉ−80Ｍｏ＋0.35（ｔ−８）
Ａｃ３点＝910.7−295.7Ｃ＋61.2Ｓｉ−30.3Ｍｎ＋333.1Ｐ−27.1Ｃｕ−2.6Ｃｒ−27.5Ｎｉ−1.8Ｍｏ＋70.9Ｖ
Ａｃ１点＝712＋20.1Ｓｉ−17.8Ｍｎ−9.8Ｍｏ＋11.9Ｃｒ−19.1Ｎｉ
【００５０】
【表１】
0005531909.tif 000002
【実施例１】
【００５１】
表１に示す化学組成を有する鋼をラボの真空溶解炉にて溶製し、得られた１８０ｋｇのスラブを小型圧延機にて圧延し、得られた鋼材に熱処理して供試材を得た。表２には、各供試材についての製造条件を示す。
【００５２】
【表１】
0005531909.tif 000003
【００５３】
【表２】
0005531909.tif 000004
【００５４】
いずれの例においても、スラブの加熱後には表２に示すスラブ加熱温度で６０分間均熱を行った。また、いずれの例でも、各圧延パスでデスケーリングを行った。再加熱後焼入れした例では、いずれも再加熱後には表２に示す再加熱温度で板厚２ｍｍ／分の均熱を行った。いずれの例でも焼戻し後は大気中に放冷した。
【００５５】
得られた供試材の板厚１／４位置の圧延方向に直角な方向から引張試験片を採取し、引張試験を行った。次に、得られた供試材の板厚１／４位置の圧延方向に平行な方向からＪＩＳ４号試験片を採取し、延性−脆性遷移温度（ｖＴｒｓ）を測定した。また、供試材を母材とする溶接継手を入熱３６ｋＪ／ｃｍのサブマージアーク溶接にて作製し、ノッチ位置をＦ．Ｌ．とするシャルピー試験を行った。さらに、圧延面におけるＸ線強度、すなわち圧延方向の板厚１／４位置についてＸ線回折法によりＸ線強度を測定すると共に、ランダム方位のサンプルについても同様の測定を行い、両測定の（１００）面のＸ線強度の比から（１００）面のＸ線面強度比を算出した。これらの結果を表３に示す。
【００５６】
母材強度の目標値は降伏点（ＹＳ）が６２０ＭＰａ以上、引張強さ（ＴＳ）が７２０ＭＰａ以上、母材靭性の目標値はｖＴｒｓが−５０℃以下、ＨＡＺ靭性の目標値は−５０℃での吸収エネルギーｖＥ−５０が５０Ｊ以上とした。
【００５７】
得られた溶接継手の表面から溶接ビードを残したまま、長さ１１５ｍｍ、幅３０ｍｍ、厚さ１．５ｍｍのＳＳＣ試験用素材を切り出し、４点曲げによって降伏応力の１００％に相当する応力を付与してＳＳＣ試験片を作製した。これらの試験片を、５．０％ＮａＣｌ＋０．５％ＣＨ３ＣＯＯＨ水溶液に分圧を調整したＨ２Ｓガスを通気し、Ｈ２Ｓ濃度を１００ｐｐｍとした飽和水溶液中に７２０時間浸潰した。光学顕微鏡を用いて、浸漬後の試験片表面の割れの有無を調査した。割れが観察されなかった場合を良好（○）、割れが認められた場合を不良（×）として評価した。
【００５８】
【表３】
0005531909.tif 000005
【００５９】
本発明で規定される条件を満足するＮｏ．１〜２０はいずれも、母材の強度および靭性、ならびに、ＨＡＺ靭性のすべてが目標値を満足していた。一方、Ｎｏ．２１は、Ｃの含有量が過剰であり、母材およびＨＡＺのいずれの靭性も目標に満たなかった。Ｎｏ．２２は、Ｓｉの含有量が過剰であり、ＨＡＺ靭性が不足していた。Ｎｏ．２３は、Ｍｎの含有量が過剰であり、母材およびＨＡＺのいずれの靭性も目標に満たなかった。鋼材Ｎｏ．２４は、Ｃｒの含有量が過剰であり、ＨＡＺ靭性が不足していた。鋼材Ｎｏ．２５は、Ｔｉの含有量が過剰であり、ＨＡＺ靭性が不足していた。鋼材Ｎｏ．２６は、Ｂの含有量が過剰であり、母材靭性が不足していた。鋼材Ｎｏ．２７は、Ａｌの含有量が過剰であり、ＨＡＺ靭性が不足していた。鋼材Ｎｏ．２８は、Ｎの除去が不十分であり、母材靭性が不足していた。鋼材Ｎｏ．２９は、式（１）を満足せず、母材およびＨＡＺのいずれの靭性も目標に満たなかった。鋼材Ｎｏ．３０は、式（２）を満足せず、母材の強度および靭性が不足していた。鋼材Ｎｏ．３１は、化学組成は本発明で規定される範囲を満たすものの、（１００）面のＸ線強度比が大きくなり、母材靭性が不足していた。Ｎｉを含有する鋼材Ｎｏ．３２は、母材強度、靭性、ＨＡＺの靭性とも良好であったが、耐ＳＳＣ性が不足していた。
【産業上の利用可能性】
【００６０】
本発明によれば、Ｃｒ、Ｍｏといった高価な合金元素を使用することなく、低コストで、７２０ＭＰａ以上の高強度と高い靭性を併せ持ち、ＨＡＺにおける低温靭性および耐ＳＳＣ性に優れた高張力鋼を提供することができる。